REVENDICATIONS 1. Procédé de réalisation d'un récipient moulé par soufflage, fortement orienté et exempt de fissures à partir d'un polymère au nitrile, caractérisé en ce qu'il consiste à former une ébauche tubulaire sans soudure fermée à une extrémité à partir du polymère dans un moule à injection comprenant une matrice formant une cavité entourant une broche-noyau coaxiale et à injecter le polymère fondu sous pression dans ladite cavité, à enlever l'ébauche de la broche-noyau et à transférer promptement l'ébauche chaude sur une broche de conditionnement réglée en température qui est en contact avec la surface interne de l'ébauche et dans une cavité réglée en température en contact avec la surface externe de l'ébauche, à conditionner thermiquement l'ébauche moulée par injection dans la plage d'orientation du polymère et à gonfler l'ébauche conditionnée thermiquement dans la cavité d'un moule de soufflage ayant la configuration du récipient pour imposer une orientation moléculaire à la matière à un effort de relâchement d'orientation (O.R.S.) d'au moins 35 kg/cm dans le sens circonférentiel et pour donner au polymère la forme du récipient. 2. Procédé selon la revendication 1, caractérisé en ce qu'après le conditionnement thermique, l'ébauche est transférée dans la cavité d'un moule de soufflage alors qu'elle est sur la broche de conditionnement thermique. 3. Procédé selon la revendication 1, caractérisé en ce que le polymère au nitrile contient de l'acrylonitrile et du styrène ou de l'acrylate de méthyle. 4. Procédé selon la revendication 1, caractérisé en ce que la matrice du moule à injection est refroidie audessous de la température ambiante pour solidifier l'extérieur de l'ébauche. 5. Procédé selon la revendication 1, caractérisé en ce que l'ébauche est transférée du moule à injection sur la broche de conditionnement thermique en ltespace de 3 à 8 secondes. 6. Procédé de réalisation de récipients en matière plastique moulée par soufflage et fortement orientés biaxialement, procédé caractérisé en ce qu'il consiste à mouler par injection une ébauche tubulaire fermée à une extrémité à partir d'un polymère fondu pouvant subir une orientation moléculaire dans un moule à injection présentant une cavité et une broche-noyau, à enlever l'ébauche du moule à injection pendant qu'elle est encore chaude, à placer l'ébauche sur une broche suppoWLe conditionnement thermique en relation d'échange de chaleur avec une cavité de conditionnement thermique, à conditionner thermiquement 11 ébauche en portant toutes les régions de ladite ébauche à des températures comprises dans la plage d'orientation du polymère, à placer l'ébauche conditionnée, tout en la laissant sur la broche-support, dans une cavité de moulage par soufflage ayant la configuration du récipient, à introduire un fluide sous pression à l'intérieur de l'ébauche conditionnée thermiquement pour l'étirer afin qu'elle épouse la forme de la cavité du moule de soufflage de manière à former le récipient et à le soumettre à une forte orientation moléculaire biaxiale. 7. Procédé de réalisation d'un récipient moulé par soufflage ayant subiAne forte orientation moléculaire biaxiale à partir d'une ébauche moulée par injection en un polymère pouvant subir une orientation moléculaire, procédé caractéri son ce qu'il consiste à transférer l'ébauche, pendant qu'elle est encore chaude, du moule à injection à un dispositif de conditionnement thermique de l'ébauche avant le moulage par soufflage. 8. Procédé de réalisation d'un récipient ayant subi une forte orientation moléculaire biaxiale, qui consiste a mouler par injection une ébauche en un polymère pouvant subir une orientation moléculaire, à conditionner thermiquement l'ébauche moulée par injection et à la mouler par soufflage pour former le récipient, procédé caractérisé en ce qu'il consiste à transférer l'ébauche pendant qu'elle est encore chaude -de l'étape de moulage par injection sur un dispositif destiné à effectuer le conditionnement thermique 9.Procédé de réalisation d'un récipient moulé par soufflage ayant subi une orientation moléculaire à partir d'un polymère au nitrile, procédé caractérisé en ce qu'il consiste à former une ébauche tubulaire sans soudure fermée à une extré mité à partir du polymère dans un moule à injection comprenant une matrice formant une cavité autour d'une broche-noyau coaxiale et à injecter le polymère fondu sous pression dans ladite cavité, à enlever l'ébauche de la broche-noyau du moule à injection et à transférer promptement l'ébauche chaude sur une broche de conditionnement réglée en température au contact de la surface interne de ébauche et dans une cavité réglée en température en contact avec la surface externe de ébauche, à conditionner thermiquement l'ébauche moulée par injection dans la plage des températures d'orientation du polymère, et à gonfler l'ébauche conditionnée dans la cavité d'un moule de soufflage ayant la configuration du récipient pour imposer une orientation moléculaire au polymère dans le sens circonférentiel et pour donner au polymère la forme du récipient.